(57)【要約】【課題】インダクタの素子本体を成す磁性層における金属磁性体粉末の含量を高めることができるような構造のインダクタ及びその製造方法を提供する。【解決手段】本発明のインダクタ１００は、表面に導電パターン１２０が形成されたコア基板１１０と、導電パターン１２０が露出されないように、コア基板１１０を覆う磁性層１３０とを含み、この磁性層１３０は、金属−ポリマー複合材から成り、多層構造を有する。【選択図】図１
2014183307.tif 000002
【特許請求の範囲】
【請求項１】
表面に導電パターンが形成されたコア基板と、
前記導電パターンが露出されないように、前記コア基板を覆う磁性層とを含み、
前記磁性層は、金属−ポリマー複合材を含み、多層構造を有するインダクタ。
【請求項２】
前記磁性層は、
複数の磁性体フィルムと、
前記複数の磁性体フィルムのうち、２つの磁性体フィルムの間に介在する接合層とを含む請求項１に記載のインダクタ。
【請求項３】
前記接合層は、前記金属−ポリマー複合材に使われた熱硬化性樹脂と同じ材質を含む請求項２に記載のインダクタ。
【請求項４】
前記接合層は、エポキシ樹脂を含む請求項２に記載のインダクタ。
【請求項５】
前記磁性層は、前記コア基板に対して前記金属−ポリマー複合材を含む複数の磁性体フィルムを圧着して形成される請求項１から４のいずれか一項に記載のインダクタ。
【請求項６】
前記コア基板は、前記導電パターンが形成されない領域に形成される貫通ホールを有し、
前記磁性層は、
前記貫通ホールに充填された充填部と、
前記基板の両面上で前記導電パターンを覆うカバー部とを有する請求項１から５のいずれか一項に記載のインダクタ。
【請求項７】
前記金属−ポリマー複合材は、
非晶質エポキシ樹脂と、
前記金属−ポリマー複合材に対して７５ｗｔ％〜９８ｗｔ％で前記非晶質エポキシ樹脂に含有された金属磁性体粉末とを含む請求項１から６のいずれか一項に記載のインダクタ。
【請求項８】
前記金属−ポリマー複合材は、異なる平均粒子大きさを有する少なくとも二つの金属粒子を含む請求項１から７のいずれか一項に記載のインダクタ。
【請求項９】
表面に導電パターンが形成されたコア基板を準備するステップと、
金属−ポリマー複合材を含む磁性体フィルムを製造するステップと、
前記コア基板上に前記磁性体フィルムを積層するステップと、
前記コア基板に対して前記磁性体フィルムを圧着して、多層構造を有する磁性層を形成するステップと
を含むインダクタの製造方法。
【請求項１０】
前記磁性体フィルムを積層するステップは、前記磁性体フィルム間にフィルム状の接合層を介在するステップを含む請求項９に記載のインダクタの製造方法。
【請求項１１】
前記磁性体フィルムを積層するステップは、前記磁性体フィルムの相対する面に接合物質をコーティングするステップを含む請求項９又は１０に記載のインダクタの製造方法。
【請求項１２】
前記磁性体フィルムを積層するステップは、前記磁性体フィルム間にエポキシ樹脂材質を含む接合層を介在するステップを含む請求項９から１１のいずれか一項に記載のインダクタの製造方法。
【請求項１３】
前記磁性層を形成するステップは、温度１７０℃〜２００℃、面圧０．０５ｋｇｆ〜２０ｋｇｆ、真空度０．１ｔｏｒｒ以下の工程条件にて行われる請求項９から１２のいずれか一項に記載のインダクタの製造方法。
【請求項１４】
前記コア基板に貫通ホールを形成するステップをさらに含み、
前記磁性層を形成するステップは、前記貫通ホールを充填するステップを含む請求項９から１３のいずれか一項に記載のインダクタの製造方法。
【発明の詳細な説明】
【技術分野】
【０００１】
本発明は、インダクタ及びその製造方法に関し、特に、インダクタンス特性を向上させることができるインダクタ及びその製造方法に関する。
【背景技術】
【０００２】
一般に、薄膜型パワーインダクタは、コイルの形成されたコア基板を所定の磁性物質でカバーする方法によって製造された。詳しくは、通常の薄膜型パワーインダクタは、磁性体粉末及び樹脂などから成る金属−ポリマー複合材と、巻線が設けられ、中央に貫通ホールの形成された基板とを各々準備の後、該金属−ポリマー複合材を該貫通ホールに充填させながら、前記基板の両面を覆うようにして製造された。
【先行技術文献】
【特許文献】
【０００３】
【特許文献１】特開２００８−１５９６５４号公報
【発明の概要】
【発明が解決しようとする課題】
【０００４】
しかし、そのようなインダクタの製造方法では、別途のモールドやジグなどの設備が必要になり、生産単価が増加するという不都合がある。また、金属−ポリマー複合材を利用する場合、該金属−ポリマー複合材の加工性を確保するためには、金属磁性体粉末の含量を高めることに限界があり、高いインダクタンス値を有するインダクタの製造に限界があった。また、前記金属−ポリマー複合材は、半硬化状態で前記基板に対して加圧及び加熱し、該基板をカバーするようにするものである。この場合、前記貫通ホールに前記金属−ポリマー樹脂複合材が完全に充填されない現象が発生した。
【０００５】
本発明は上記の問題点に鑑みて成されたものであって、その目的は、インダクタンス特性を向上させたインダクタ及びその製造方法を提供することにある。
【０００６】
本発明の他の目的は、インダクタの素子本体を成す磁性層における金属磁性体粉末の含量を高めることができるような構造のインダクタ及びその製造方法を提供することにある。
【０００７】
本発明のさらに他の目的は、金属−樹脂複合材の充填率を向上させたインダクタの製造方法を提供することにある。
【課題を解決するための手段】
【０００８】
上記目的を解決するために、本発明の一実施形態によるインダクタは、表面に導電パターンが形成されたコア基板と、前記導電パターンが露出されないように、前記コア基板を覆う磁性層とを含み、前記磁性層は、金属−ポリマー複合材から成り、多層構造を有する。
【０００９】
本発明の実施形態によれば、前記磁性層は、複数の磁性体フィルム及び前記磁性体フィルム間に介在する接合層を含む。
【００１０】
本発明の実施形態によれば、前記接合層は、前記金属−ポリマー複合材に使われた熱硬化性樹脂と同じ材質から成る。
【００１１】
本発明の実施形態によれば、前記接合層は、エポキシ樹脂を含む。
【００１２】
本発明の実施形態によれば、前記磁性層は、前記コア基板に対して前記金属−ポリマー複合材をから成る複数の磁性体フィルムを圧着して形成される。
【００１３】
本発明の実施形態によれば、前記コア基板は、前記導電パターンの形成されない領域に形成された貫通ホールを有し、前記磁性層は、前記貫通ホールに充填された充填部及び前記基板の両面上で前記導電パターンを覆うカバー部を有する。
【００１４】
本発明の実施形態によれば、前記金属−ポリマー複合材は、非晶質エポキシ樹脂と、前記金属−ポリマー複合材に対して７５ｗｔ％〜９８ｗｔ％で前記非晶質エポキシ樹脂に含有された金属磁性体粉末とを含む。
【００１５】
本発明の実施形態によれば、前記金属−ポリマー複合材は、異なる平均粒子大きさを有する少なくとも二つの金属粒子を含む。
【００１６】
本発明の他の実施形態によるインダクタの製造方法は、表面に導電パターンの形成されたコア基板を準備するステップと、金属−ポリマー複合材から成る磁性体フィルムを製造するステップと、前記コア基板上に前記磁性体フィルムを積層するステップと、前記コア基板に対して前記磁性体フィルムを圧着し、多層構造を有する磁性層を形成するステップとを含む。
【００１７】
本発明の実施形態によれば、前記磁性体フィルムを積層するステップは、前記磁性体フィルム間にフィルム形態の接合層を介在するステップを含む。
【００１８】
本発明の実施形態によれば、前記磁性体フィルムを積層するステップは、前記磁性体フィルムの相対する面に接合物質をコーティングするステップを含む。
【００１９】
本発明の実施形態によれば、前記磁性体フィルムを積層するステップは、前記磁性体フィルム間にエポキシ樹脂材質を含む接合層を介在するステップを含む。
【００２０】
本発明の実施形態によれば、前記磁性層を形成するステップは、１７０℃〜２００℃、面圧０．０５ｋｇｆ〜２０ｋｇｆ、真空度０．１ｔｏｒｒ以下の工程条件で行われる。
【００２１】
本発明の実施形態によれば、前記コア基板に貫通ホールを形成するステップをさらに含み、前記磁性層を形成するステップは、前記貫通ホールを充填するステップを含む。
【発明の効果】
【００２２】
本発明によれば、コア基板を覆う磁性層の金属磁性体粉末の充填率を非常に増加させることによって、インダクタのインダクタンス値をより一層向上させることができる。
【００２３】
また、本発明によれば、コア基板を覆う磁性層が複数の磁性体フィルムと接合層とを含む多層構造を有することによって、前記磁性体フィルム間の接合力の不足によって生じる浮き現象などを防止することができる。
【００２４】
また、本発明によれば、インダクタの素子本体を成す磁性層の金属磁性体粉末の充填率を高め、インダクタンス値をより一層向上させたインダクタを提供することができる。
【００２５】
また、本発明によれば、素子本体を成す磁性層が複数の磁性体フィルムと接合層とを含む多層構造を有することによって、前記磁性体フィルム間の接合力の不足によって生じる浮き現象などが防止されたインダクタを製造することができる。
【図面の簡単な説明】
【００２６】
【図１】本発明の実施形態によるインダクタを示す図面である。
【図２】本発明の実施形態によるインダクタの製造方法を示す手順図である。
【図３ａ】本発明の実施形態によるインダクタの製造過程を説明するための図面である。
【図３ｂ】本発明の実施形態によるインダクタの製造過程を説明するための図面である。
【図３ｃ】本発明の実施形態によるインダクタの製造過程を説明するための図面である。
【図３ｄ】本発明の実施形態によるインダクタの製造過程を説明するための図面である。
【発明を実施するための形態】
【００２７】
以下、本発明の好適な実施の形態は図面を参考にして詳細に説明する。次に示される各実施の形態は当業者にとって本発明の思想が十分に伝達されることができるようにするために例として挙げられるものである。従って、本発明は以下示している各実施の形態に限定されることなく他の形態で具体化されることができる。そして、図面において、装置の大きさ及び厚さなどは便宜上誇張して表現されることができる。明細書全体に渡って同一の参照符号は同一の構成要素を示している。
【００２８】
本明細書で使われた用語は、実施形態を説明するためのものであって、本発明を制限しようとするものではない。本明細書において、単数形は文句で特別に言及しない限り複数形も含む。明細書で使われる「含む」とは、言及された構成要素、ステップ、動作及び／又は素子は、一つ以上の他の構成要素、ステップ、動作及び／又は素子の存在または追加を排除しないことに理解されたい。
【００２９】
以下、添付図面を参照して、本発明の好適な実施形態によるインダクタ及びその製造方法について詳記する。
【００３０】
図１は、本発明の実施形態によるインダクタを示す図面である。図１を参照して、本発明の実施形態によるインダクタ１００は積層型パワーインダクタであって、コア基板１１０、導電パターン１２０、磁性層１３０及び外部電極１４０を備える。
【００３１】
前記コア基板１１０は、前記インダクタ１００の製造のためのベースである。前記コア基板１１０には、前記コア基板１１０を貫く少なくとも一つの貫通ホール１１２が形成される。前記貫通ホール１１２は、前記導電パターン１２０が形成されない前記コア基板１１０の略中央領域に設けられる。前記貫通ホール１１２は、前記インダクタ１００内で前記磁性層１４０の占有面積を高めるために設けられるもので、所定の磁性体粉末で満たされる。
【００３２】
前記導電パターン１２０は、前記コア基板１１０の両面に形成される。一例として、前記導電パターン１２０は、前記コア基板１１０の一面上に形成された第１のパターン１２２と、前記コア基板１１０の該一面の反対側の他面上に形成された第２のパターン１２４と、前記第１及び第２のパターン１２２、１２４を電気的に接続するように前記コア基板１１０を貫く接続体１２６とを含む。このような構造の導電パターン１２０は、前記コア基板１１０上で少なくとも一つのコイルを成す。前記導電パターン１２０は、多様な金属材質から成ってもよい。一例として、前記導電パターン１２０は、銀（Ag）または銅（Cu）から成ってもよい。
【００３３】
前記磁性層１３０は、前記貫通ホール１１２を満たると共に前記コア基板１１０の両面を覆う。前記磁性層１３０は、前記貫通ホール１１２を満たす充填部及び前記コア基板１１０の両面を覆うカバー部を含む。このような構造の磁性層１３０は、略六面体状の前記インダクタ１００の素子本体を構成する。
【００３４】
前記外部電極１４０は、前記導電パターン１２０と電気的に接続されると共にも前記素子本体の外部両端部を覆うような構造を有する。前記外部電極１４０は、前記インダクタ１００を外部電子機器（図示せず）と電気的に接続するための外部接続端子として利用される。
【００３５】
前記磁性層１３０は、金属−ポリマー複合材材質から成る。例えば、前記金属−ポリマー複合材は、金属磁性体粉末１３６と未硬化状態の熱硬化性樹脂１３８から成る金属−ポリマー複合材によって形成される。前記金属磁性体粉末１３６には、多様な磁性付き金属粉末が挙げられる。前記熱硬化性ポリマー１３８には、非晶質エポキシ樹脂が挙げられる。前記非晶質エポキシ樹脂は、ビペニルタイプのエポキシのような結晶性エポキシに比べて、フィルム状での製作が容易くなる。特に、ノボラック系列のエポキシ樹脂または分子量１５０００以上のラバー系高分子エポキシ樹脂を使う場合、フィルム状での製作が非常に容易くなる。その他にも、前記熱硬化性樹脂には、ポリイミド（ｐｏｌｙｉｍｉｄｅ）または液晶クリスタルポリマー（Ｌｉｑｕｉｄ  Ｃｒｙｓｔａｌ  Ｐｏｌｙｍｅｒ：ＬＣＰ）などが挙げられる。前記のような熱硬化性樹脂は、前記金属磁性体粉末の重さに対比にて略２．０ｗｔ％〜５．０ｗｔ％で含有される。
【００３６】
前記金属磁性体粉末１３６は、前記金属−ポリマー複合材に対して略７５ｗｔ％〜９８ｗｔ％含量を有するように形成される。前記金属磁性体粉末１３６が前記複合材に対して略７５ｗｔ％未満の場合、非磁性体である前記熱硬化性樹脂１３８の含量が相対的に多くなり、前記磁性層１３０が前記インダクタ１００の特性具現のための磁束の流れを邪魔する要因として作用することがある。通常、他の条件が同じ状態にて、金属磁性体粉末１３６の含量のみを前記金属−ポリマー複合材に対して略７５ｗｔ％未満で含ませた場合、インダクタのインダクタンス値が設計値より略３０%が低くなることが認められた。これに反して、前記金属磁性体粉末１３６が前記複合材に対して略９８ｗｔ％を超過の場合、前記金属−ポリマー複合材の物性が前記磁性層１３０を製造するための磁性体フィルム１３２を製作しにくい状態になり、前記磁性体フィルム１３２の歩留まりがさらに低くなることになる。
【００３７】
前記金属磁性体粉末１３６は、異なる粒子大きさを有する金属粒子から成ることが望ましい。前記金属磁性体粉末１３６の粒子大きさが全て等しい場合、前記金属−ポリマー複合材内で前記金属磁性体粉末の高い分散度を確保しにくく、前記磁性層１３０内の磁性体粉末の分散性を確保しにくくなる。これを防止するため、前記金属磁性体粉末１３６は、略２０μｍ〜１００μｍの平均直径を有する第１の金属粒子１３６ａと１０μｍ未満の平均直径を有する第２の金属粒子１３６ｂとを混合して使うのが望ましい。
【００３８】
また、前記磁性層１３０は、多層構造を有してもよい。例えば、前記磁性層１３０は、前記基板１０上に積層された複数の磁性体フィルム１３２及び前記磁性体フィルム１３２間に介在する接合層１３４を含む。前記磁性体フィルム１３２は、金属−ポリマー複合材材質から成る薄板形態のシートである。前記接合層１３４は、前記磁性体フィルム１３２間の接合力を付与するためのものである。前記接合層１３４は、多様な種類の樹脂材質から成ってもよい。例えば、前記接合層１３４には、前記磁性層１３０を成す金属−ポリマー複合材に使われるものと同じ材質の樹脂が使われてもよい。一例として、前記エポキシ樹脂には、非晶質エポキシ樹脂が挙げられる。この場合、前記接合層１３４は、前記磁性体フィルム１３２間の接合力を付与すると共に前記磁性層１３０の機能を低下させない。
【００３９】
前記インダクタ１００のインダクタンス特性は、前記磁性層１３０内の金属磁性体粉末の充填率が高いほど優秀になる。これは、前記金属−ポリマー複合材内で相対的に樹脂の含量を最小化することが、前記インダクタンス特性上から有利であるということを意味する。しかし、前記樹脂の含量が極めて少なくなると、前記磁性体フィルム１３２間の接合力が確保されなくなり、前記樹脂の含量は前記金属−ポリマー複合材に対して最小限略５ｗｔ％までは確保されなければならない。これに対して、本発明の実施形態によるインダクタ１００では、前記磁性体フィルム１３２の材料である金属−ポリマー複合材において、前記金属磁性体の含量を最大化して、これにより低下される前記磁性体フィルム１３２間の接合力は別途の接合層１３４を前記磁性体フィルム１３２間に提供することで確保することができる。よって、前記インダクタ１００は、前記磁性層１３０が前記磁性体フィルム１３２とこれらを接合させる接合層１３４とから成る多層構造を有する。前記のような接合層１３４によって、前記磁性体フィルム１３２間の浮き現象を防止すると共に前記磁性体フィルム１３２への金属磁性体粉末の含量を最大化する。
【００４０】
前述のように、本発明の実施形態によるインダクタ１００は、表面に導電パターン１２０の形成されたコア基板１１０と、前記コア基板１１０を覆う磁性層１３０と、前記磁性層１３０の外部両端部を覆う外部電極１４０とを備える。前記磁性層１３０は、磁性体フィルム１３２と、前記磁性体フィルム１３２との間に介在して前記磁性体フィルム１３２間を接合させる接合層１３４とから成る多層構造を有する。この場合、前記磁性体フィルム１３２の前記金属磁性体粉末の含量を前記金属−ポリマー複合材に対して略９８ｗｔ％まで増加させることによって生じる前記磁性体フィルム１３２間の接合力の低下を前記接合層１３４が補強することになる。これによって、本発明によるインダクタは、表面に導電パターンの形成されたコア基板を覆う磁性層の金属磁性体粉末の含量をさらに増加させることによって、インダクタのインダクタンス値をより一層向上させることができる。また、本発明によるインダクタは、コア基板を覆う磁性層が複数の磁性体フィルムと接合層とから成る多層構造を有し、前記接合層が前記磁性体フィルムを接合させることによって、前記磁性体フィルム間の接合力の不足によって生じる浮き現象などを防止することができる。
【００４１】
次に、本発明の他の実施形態によるインダクタの製造方法について詳記する。前述の実施形態によるインダクタ１００と重複する説明は省略することにする。
【００４２】
図２は、本発明の他の実施形態によるインダクタの製造方法を示す手順図で、図３ａ〜図３ｄは各々本発明の実施形態によるインダクタの製造過程を説明するための図面である。
【００４３】
図２及び図３ａを参照して、表面に導電パターン１２０の形成されたコア基板１１０を準備する（Ｓ１１０）。前記コア基板１１０としては、両面に導電パターン１２０がコイルを成すように形成され、前記導電パターン１２０が形成されない領域に貫通ホール１１２が形成された回路基板が使われる。前記導電パターン１２０は第１のパターン１２２及び第２のパターン１２４と、これらの前記第１及び第２のパターン１２２、１２４によって接続される接続体１２６とで構成される。前記コア基板１１０は、所定の絶縁板上に前記導電パターン１２０を形成の後、前記コア基板１１０にパンチング工程によって前記貫通ホール１１２を形成して用意される。
【００４４】
続いて、磁性体フィルム１３２を準備する（Ｓ１２０）。前記磁性体フィルム１３２を準備するステップは、金属−ポリマー複合材を製造した後、前記金属−ポリマー複合材をキャスティング（ｃａｓｔｉｎｇ）してシート状で製作して行われる。前記磁性体フィルム１３２の機械的強度が増加すると工程性をさらに向上させることができる。このため、前記金属−ポリマー複合材にラバー系強化剤（ｔｏｕｇｈｅｎｉｎｇ  ａｇｅｎｔ）をさらに添加する。前記ラバー系強化剤の含量は、前記非晶質エポキシ樹脂の略１〜３０ＰＨＲ（Ｐａｒｔ  Ｐｅｒｓｐｅｃｔｉｖｅ ｖｉｅｗ  Ｈｕｎｄｒｅｄ  Ｒｅｓｉｎ）に調節することが望ましい。前記ラバー系強化剤の含量が略１ＰＨＲ未満の場合、その含量が極めて少なく前記磁性体フィルム１３２の機械的強度を向上させるという効果が奏さないこともある。これに対して、３０ＰＨＲ超の場合、前記磁性体フィルム１３２の硬化工程の後、機械的物性が低くなるという問題が生じる。
【００４５】
図２及び図３ｂを参照して、コア基板１１０上に接合層１３４を介在して磁性体フィルム１３２を積層する（Ｓ１３０）。詳しくは、前述の磁性体フィルム１３２を前記コア基板１１０の両面上に順次積層する。この時、前記磁性体フィルム１３２間に接合層１３４を介在させてもよい。一例として、前記接合層１３４は、前記磁性体フィルム１３２各々にスプレーコーティング方式で所定の接合物質をコーティングして形成されてもよい。他の例として、前記接合層１３４は、フィルム状に製作され、前記磁性体フィルム１３２間に位置させることによって提供されてもよい。前記接合層１３４は、前記金属−ポリマー複合材において使われるポリマー樹脂と同じ材質から成ってもよい。
【００４６】
図２及び図３ｃを参照して、コア基板１１０に対して磁性体フィルム１３２と接合層１３４とから成る積層物を圧着及び硬化させ、磁性層１３０を形成する。前記積層物を圧着及び硬化させる工程は、所定の温度、面圧、真空度の条件を満たすように調節される。詳しくは、前記硬化温度は略１７０℃〜２００℃に調節される。前記硬化温度が１７０℃未満の場合は、前記積層物の完全硬化が難しくなり、２００℃超の場合は、前記磁性体フィルム１３２の樹脂に劣化が発生することになる。前記面圧は、略０．０５ｋｇｆ〜２０ｋｇｆに調節される。前記面圧が０．０５ｋｇｆ未満の場合、前記積層物への加圧力が低く、略数百μｍ位の深みを有する前記貫通ホール１１２内に前記磁性体フィルム１３２が完全に満たさないことがある。また、前記面圧が２０ｋｇｆ超の場合、過度な加圧による前記コア基板１１０の変形が生じる。そして、前記真空度は、前記磁性層１３０の形成時、前記磁性体フィルム１３２内の残留溶剤を除去するために必要な条件である。このため、前記真空度は、１ｔｏｒｒ以下に調節される。
【００４７】
これによって、前記コア基板１１０の両面を覆うと共に、前記磁性体フィルム１３２とこれらの間に介在する接合層１３４から成る多層構造を有する磁性層１３０が形成される。前記磁性層１３０は、前記コア基板１１０の貫通ホール１１２内に效果よく充填されることができる。前記磁性体フィルム１３２自らの金属磁性体粉末の含量が高いので、前記貫通ホール１１２に充填された前記磁性層１３０の充填部における金属磁性体粉末の充填率も高くなる。
【００４８】
続いて、前記磁性層１３０が形成されたデバイス本体の表面の両端部に外部電極１４０を形成する（Ｓ１４０）。前記外部電極１４０を形成するステップは、前記磁性層１３０から成るインダクタの素子本体の外部両端部に金属電極を形成することによって行われる。前記外部電極１４０を形成する前に、前記磁性層１３０の形成されたコア基板１１０を複数切断するダイシング（ｄｉｃｉｎｇ）工程が行われる。
【００４９】
前述のように、本発明の実施形態によるインダクタの製造方法は、コア基板１１０を覆う磁性層１３０を複数の磁性体フィルム１３２と接合層１３４を挟む積層物を前記コア基板１１０の両面に圧着して形成する。この場合、前記磁性体フィルム１３２の金属磁性体粉末１３６の含量を高め、これにより前記磁性体フィルム１３２間の接合力が低くなることを防止することができる。これによって、本発明によるインダクタの製造方法は、インダクタの素子本体を成す磁性層の金属磁性体粉末の充填率を高め、インダクタンス値をより一層向上させたインダクタを提供することができる。また、本発明によるインダクタの製造方法によれば、素子本体を成す磁性層が複数の磁性体フィルムと接合層とから成る多層構造を有することによって、前記磁性体フィルム間の接合力の不足によって生じる浮き現象などが防止されたインダクタを製造することができる。
【００５０】
今回開示された実施の形態はすべての点で例示であって制限的なものではないと考えられるべきである。本発明の範囲は、前記した実施の形態の説明ではなくて特許請求の範囲によって示され、特許請求の範囲と均等の意味及び範囲内でのすべての変更が含まれることが意図される。
【符号の説明】
【００５１】
１００  インダクタ
１１０  コア基板
１２０  導電パターン
１３０  磁性層
１３２  磁性体フィルム
１３４  接合層
１３６  金属磁性体粉末
１３８  熱硬化性樹脂
１４０  外部電極
【図１】
2014183307.tif 000003
【図２】
2014183307.tif 000004
【図３ａ】
2014183307.tif 000005
【図３ｂ】
2014183307.tif 000006
【図３ｃ】
2014183307.tif 000007
【図３ｄ】
2014183307.tif 000008